(57)【要約】本発明は、少なくともその表面上に、ウレタン基および／または尿素基およびアニオン性基を有する少なくとも１種のポリマーの親水作用量を有する、粒子状、直線状、平面状または３次元の造形物に関する。【特許請求の範囲】
【請求項１】
少なくともその表面上に、ウレタン基および／または尿素基およびアニオン性基を有する少なくとも１種のポリマーの親水作用量を有する、粒子状、直線状、平面状または３次元の造形物において、ウレタン基および／または尿素基の含量が少なくとも２モル／ポリマーｋｇであることを特徴とする造形物。
【請求項２】
ポリマーが０．１〜５モル／ｋｇのアニオン性基の含量を有する、請求項１記載の造形物。
【請求項３】
直線状または平面状のテキスタイル造形物の形の、請求項１または２記載の造形物。
【請求項４】
テキスタイル造形物がプラスチック繊維から構成されている、請求項３記載の造形物。
【請求項５】
プラスチック箔またはプラスチック成形体の形の、請求項１または２記載の造形物。
【請求項６】
ポリマーが
ａ）少なくとも１種のポリイソシアネート
ｂ）イソシアネート基に対する少なくとも１個の反応性基と、付加的に少なくとも１個の、アニオン性基またはアニオン性基へ移行可能な基とを有する、少なくとも１種の化合物
および場合により、イソシアネート基に対する少なくとも１個の反応性基を有する、ｂ）とは異なる他の少なくとも１種の化合物
から得られ、その際、成分ｂ）は少なくとも１個のアニオン性基を有する少なくとも１種の化合物を有するか、またはポリマー中に、アニオン性基へ移行可能な基の少なくとも一部が、少なくとも１種の中和剤とそれとの反応生成物の形で存在している、請求項１から５までのいずれか１項記載の造形物。
【請求項７】
ポリマーにおいて、このポリマーが
ａ）少なくとも１種のポリイソシアネート
ｂ）イソシアネート基に対する少なくとも１個の反応性基と、付加的に少なくとも１個の、アニオン性基またはアニオン性基へ移行可能な基とを有する、少なくとも１種の化合物
および場合により、イソシアネート基に対する少なくとも１個の反応性基を有する、ｂ）とは異なる他の少なくとも１種の化合物
から得られ、その際、成分ｂ）は少なくとも１個のアニオン性基を有する少なくとも１種の化合物を有するか、またはポリマー中に、アニオン性基へ移行可能な基の少なくとも一部が、少なくとも１種の中和剤とそれとの反応生成物の形で存在しており、その際、ポリマーのウレタン基および／または尿素基の含量は少なくとも２モル／ポリマーｋｇであることを特徴とするポリマー。
【請求項８】
ａ）少なくとも１種のポリイソシアネート
ｂ）イソシアネート基に対する少なくとも１個の反応性基と、付加的に少なくとも１個の、アニオン性基またはアニオン性基へ移行可能な基とを有する、少なくとも１種の化合物
および場合により、イソシアネート基に対する少なくとも１個の反応性基を有する、ｂ）とは異なる他の少なくとも１種の化合物
から得られ、その際、成分ｂ）は少なくとも１個のアニオン性基を有する少なくとも１種の化合物を有するか、またはポリマー中に、アニオン性基へ移行可能な基の少なくとも一部が、少なくとも１種の中和剤とそれとの反応生成物の形で存在しているポリマーの、固体物質の表面特性を変性させるための使用。
【請求項９】
粒子状、直線状、平面状または３次元の造形物の表面特性の変性法において、その表面上に、
ａ）少なくとも１種のポリイソシアネート
ｂ）イソシアネート基に対する少なくとも１個の反応性基と、付加的に少なくとも１個の、アニオン性基またはアニオン性基へ移行可能な基とを有する、少なくとも１種の化合物
および場合により、イソシアネート基に対する少なくとも１個の反応性基を有する、ｂ）とは異なる他の少なくとも１種の化合物
から得られ、その際、成分ｂ）は少なくとも１個のアニオン性基を有する少なくとも１種の化合物を有するか、またはポリマー中に、アニオン性基へ移行可能な基の少なくとも一部が、少なくとも１種の中和剤とそれとの反応生成物の形で存在しているポリマーの有効量を塗布することを特徴とする、粒子状、直線状、平面状または３次元の造形物の表面特性の変性法。
【請求項１０】
粒子状、直線状、平面状または３次元の造形物の表面特性の変性法において、造形物を構成する原料を、
ａ）少なくとも１種のポリイソシアネート
ｂ）イソシアネート基に対する少なくとも１個の反応性基と、付加的に少なくとも１個の、アニオン性基またはアニオン性基へ移行可能な基とを有する、少なくとも１種の化合物
および場合により、イソシアネート基に対する少なくとも１個の反応性基を有する、ｂ）とは異なる他の少なくとも１種の化合物
から得られ、その際、成分ｂ）は少なくとも１個のアニオン性基を有する少なくとも１種の化合物を有するか、またはポリマー中に、アニオン性基へ移行可能な基の少なくとも一部が、少なくとも１種の中和剤とそれとの反応生成物の形で存在しているポリマーの有効量を用いて変性させ、これから造形物を製造することを特徴とする、粒子状、直線状、平面状または３次元の造形物の表面特性の変性法。
【発明の詳細な説明】
【技術分野】
【０００１】
本発明は、少なくともその表面上に、ウレタン基および／または尿素基およびアニオン性基を有するポリマーの親水作用量を有する、粒子状、直線状、平面状または３次元の造形物に関する。さらに本発明は、少なくとも１種のポリイソシアネート、およびイソシアネート基に対する少なくとも１個の反応性基と、少なくとも１個の、アニオン性基またはアニオン性基へ移行可能な基とを組み込まれた形で有する、少なくとも１種の化合物から得られるポリマー、並びに、粒子状、直線状、平面状または３次元の造形物の表面特性の変性法に関する。
【０００２】
合成材料からなる物品、熱硬化性プラスチックまたは熱可塑性プラスチックは、通常疎水性表面特性を有する。しかしながら物品が接着、被覆、印刷、着色または塗装されるべき場合に疎水特性は何倍も不所望であり、それというのも、多くの接着剤、被覆剤または塗料は疎水性表面上で単に不十分な付着性を示すに過ぎないからである。疎水特性は平面状テキスタイル造形物、例えば殊にフリース布地の場合にも不所望である。フリース布地は例えば清浄化用布地および拭き取り用布地、洗浄用布地およびナプキンとして使用される。これらの適用の場合、例えばこぼされた液体、例えば牛乳、コーヒー等が、拭き取りの際に急速かつ完全に吸収され、湿潤した表面が可能な限り完全に乾燥されることが重要である。清浄化用布地が液体を急速に吸収すればするほど、繊維表面上におけるその移動はより迅速に行われ、その際、親水性表面を有する繊維は水性液体によって容易にかつ急速に湿潤される。
【０００３】
箔または成形体の表面を親水化するためには通常種々の方法が存在する。例えばプラスチック製品の表面は気体状フッ素により活性化され得る。しかしながら、この方法には高い毒性を有する気体フッ素を用いた、高められた装置の費用下での処理が必要とされる。さらに、種々の材料、例えばプラスチックまたは金属の表面の親水性を高めるためにコロナ処理またはプラズマ処理が適用される。
【０００４】
フリース布地の吸水特性を改善するために、表面活性親水化剤、例えば乳化剤、界面活性剤または湿潤剤も使用される。これにより卓越した初期疎水性が達成される。しかしながらこのフリース布地は、親水化剤が水または別の水性媒体により徐々に流去されるという欠点を有する。
【０００５】
度重なる水との接触後、製品はより一層疎水性となる。公知の表面活性剤のもう１つの欠点は水の界面張力の著しい低下にあり、従って多くの適用において、殊に衛生用フリースまたはおむつ用フリースの場合、吸収された液体の浸透傾向および湿潤能力は不所望に高められている。
【０００６】
国際特許出願公表第９８／２７２６３号明細書には、ポリエステル繊維、ポリプロピレン繊維等のための安定した親水性ポリマー被覆物が開示されている。被覆物は特定のポリオキシプロピルアミンまたはポリプロピレンオキシドポリマーと、エチレンテレフタレート単位を含有する親水性ポリエステルコポリマーとを含む。
【０００７】
国際特許出願公表第９７／００３５１号明細書には、親水性コポリエステルおよびポリプロピレンオキシドポリマーを含む、ポリエステル繊維、ポリエチレン繊維またはポリプロピレン繊維、およびポリエステル織物、ポリエチレン織物またはポリプロピレン織物のための耐久親水性ポリマー被覆物が記載されている。
【０００８】
未公開のドイツ連邦共和国特許出願第１００２９０２６．４号には、表面変性のための、ウレタン基および／または尿素基を有するカチオン性ポリマーの使用が記載されている。
【０００９】
本発明は、親水性となるように仕上げ加工された、粒子状、直線状、平面状または３次元の造形物、およびこの種の造形物の表面親水性を高めるための方法を提供するという課題に基づく。
【００１０】
本発明によれば、上記課題は、少なくともその表面上に、ウレタン基および／または尿素基およびアニオン性基を有する少なくとも１種のポリマーの親水作用量を有する、粒子状、直線状、平面状または３次元の造形物により解決され、その際、ウレタン基および／または尿素基の含量は少なくとも２モル／ポリマーｋｇである。
【００１１】
本発明による造形物の好ましい実施態様は、直線状または平面状のテキスタイル造形物である。本発明による造形物の別の好ましい実施態様は、プラスチック箔またはプラスチック成形体である。
【００１２】
“粒子状造形物”という定義は、巨視的粒子までの微細な顔料の範囲を含む。これには殊に、有利に媒体中で分散可能であるかまたは分散されている、１ｎｍ〜１０ｍｍ、殊に１０ｎｍ〜１ｍｍの粒径を有する造形物が含まれる。例として、顔料、鉱物充填剤または金属充填剤または不活性化された有機材料を挙げることができる。
【００１３】
“直線状造形物”とは、殊に繊維、細繊維、つむぎ糸、糸等と解釈される。
【００１４】
“平面状造形物”は、殊に織物、ニット、フェルト、フリースまたはフリース布地であり、その際、フリース布地は好ましい。フリース布地を製造する際、繊維（フリース）の組織が取り出され、この組織は引き続き種々の方法によりフリース布地へと完成される。例えば、フリースは水性結合剤、例えばポリマーラテックスで処理され、引き続き、場合により過剰の結合剤を除去した後に乾燥され、場合により硬化される。また平面状造形物は、箔、紙および比較可能な２次元造形物である。
【００１５】
平面状テキスタイル造形物とは、本願の範囲内で、テキスタイル複合材、例えば絨毯、貼り合わされたおよび裏貼りされたテキスタイルとも理解される。
【００１６】
３次元造形物とは、一般に種々の次元の成形体である。これには、殊に木、紙、金属、プラスチック、セラミックス担体からなる成形体、毛羽、ティッシュ等の形の天然繊維または合成繊維からなる造形物が含まれる。
【００１７】
本発明による造形物の好ましい実施態様は、直線状または平面状のテキスタイル造形物である。本発明による造形物の別の好ましい実施態様は、プラスチック箔またはプラスチック成形体である。
【００１８】
好ましくは、本発明により使用された造形物は、少なくとも１種の天然ポリマー材料または合成ポリマー材料を含む。
【００１９】
適当なポリマー材料は、例えば本質的に疎水表面特性を有するポリマーであり、この場合この疎水表面特性は、少なくとも１個のエチレン系不飽和２重結合を有するモノマーのラジカル重合により得られる。適当なモノマーは、例えばα，β−エチレン系不飽和モノカルボン酸およびα，β−エチレン系不飽和ジカルボン酸と１価アルコールとのエステル、α，β−エチレン系不飽和モノカルボン酸および／またはα，β−エチレン系不飽和ジカルボン酸と、N−アルキルアミンおよびN，N−ジアルキルアミンとのアミド、ビニルアルコールまたはアリルアルコールとモノカルボン酸とのエステル、ビニルエーテル、ビニル芳香族化合物、ビニルハロゲン化物、ビニリデンハロゲン化物、（メタ）アクリルニトリル、モノオレフィンおよびジオレフィン、およびこれらの混合物から選択されている。さらに、適当なポリマー材料は、ポリアミド、ポリエステル、アルデヒド樹脂、エポキシ樹脂およびポリウレタンである。ポリマー材料は単独で使用されてもよいし、混合物の形で使用されてもよい。
【００２０】
好ましいポリマー材料は以下のものである：
１．モノオレフィンおよびジオレフィンのポリマー、例えばポリエチレン、ポリプロピレン、ポリイソブチレン、ポリブテン−１、ポリ−４−メチル−ペンテン−１、ポリイソプレンまたはポリブタジエン、並びにシクロオレフィンのポリマー、例えばシクロペンテンまたはノルボルネンのポリマー；
２．モノオレフィンとジオレフィンとの互いのコポリマー、または少なくとも１種の他の上記エチレン系不飽和モノマーとのコポリマー；
３．ビニル芳香族、殊にポリスチレン、ポリ−（ｐ−メチルスチレン）およびポリ−（α―メチルスチレン）；
４．ビニル芳香族、例えばスチレンまたはα−メチルスチレンと、例えばジエンまたはアクリル誘導体とのコポリマー、例えばスチレン−ブタジエン、スチレン−アクリロニトリル、スチレン−アルキル（メタ）アクリレート、スチレン−ブタジエン−アルキル（メタ）アクリレート、スチレン−無水マレイン酸、スチレン−アクリロニトリル−メチル（メタ）アクリレート；
５．ビニル芳香族、例えばスチレンまたはα−メチルスチレンのグラフトコポリマー、例えばポリブタジエン上のスチレン；
６．例えばビニルハロゲン化物およびビニリデンハロゲン化物の、ハロゲン含有ホモポリマーおよびコポリマー；
７．α，β−不飽和酸およびその誘導体に由来するポリマー、例えばポリアクリレートおよびポリ（メタ）アクリレート、ポリ（メタ）アクリルアミドおよびポリ（メタ）アクリロニトリル；
８．本質的に疎水表面特性を有するポリウレタン；
９．例えば、ジアミンおよびジカルボン酸および／またはアミノカルボン酸または相応するラクタムに由来するポリアミドおよびコポリアミド、例えばポリアミド４、ポリアミド６、ポリアミド６／６、６／１０、６／９、６／１２、４／６、１２／１２、ポリアミド１１、ポリアミド１２、芳香族ポリアミド等；
１０．ポリ尿素、ポリイミド、ポリアミドイミド、ポリエーテルイミド、ポリエステルイミド、ポリヒダントインおよびポリベンズイミダゾール；
１１．ジカルボン酸およびジアルコールおよび／またはヒドロキシカルボン酸および／または相応するラクトンに由来するポリエステル；
１２．ポリカーボネートおよびポリエステルカーボネート；
１３．一方でアルデヒド、他方でフェノール、尿素またはメラミンに由来する架橋ポリマー、例えばフェノール−ホルムアルデヒド樹脂、尿素−ホルムアルデヒド樹脂およびメラミン−ホルムアルデヒド樹脂；
１４．置換アクリル酸エステル、例えばエポキシアクリレート、ウレタンアクリレートまたはポリエステルアクリレートに由来する架橋可能なアクリル樹脂；
１５．例えば脂肪族グリシジル化合物、脂環式グリシジル化合物、複素環式グリシジル化合物または芳香族グリシジル化合物に由来するエポキシ樹脂、例えばビスフェノール−Ａ−グリシジルエーテルの製品；
１６．上記ポリマーの２成分および多成分系混合物（ポリブレンド）。
【００２１】
ポリオレフィン、ポリエステル、ポリアミド、ポリアクリロニトリル、ポリ芳香族化合物、スチレン−アクリロニトリル−コポリマー（ＳＡＮ）、アクリロニトリル−ブタジエン−スチレン−コポリマー（ＡＢＳ）、ポリウレタンおよび上記ポリマーの混合物（ポリブレンド）から選択されている少なくとも１種のポリマー材料を含む、粒子状、直線状、平面状または３次元の造形物は好ましい。
【００２２】
好ましくは、本発明により使用された造形物は、殊にポリオレフィン、例えばポリエチレンおよびポリプロピレン、モノオレフィンの互いのコポリマーまたは他のエチレン系不飽和モノマーとのコポリマー、ポリエステル、ポリアクリロニトリルおよびポリアミド、例えばポリアミド６およびポリアミド６，６からなるプラスチック繊維である。
【００２３】
さらに、好ましくは、本発明により使用された造形物は平面状造形物であり、殊にフィルムまたは箔である。これらは有利に、ポリオレフィン、例えばポリエチレンおよび／またはポリプロピレン、ハロゲン化モノマーのポリマー、例えばポリ塩化ビニルおよび／またはポリテトラフルオロエチレン、ポリエステルおよびこれらの混合物から選択されているポリマーを含有する。
【００２４】
さらに、好ましくは、本発明により使用された造形物は成形体である。これは有利に、ポリオレフィン、例えばポリエチレンおよび／またはポリプロピレン、ポリ芳香族化合物、例えばポリスチレン、ハロゲン化モノマーのポリマー、例えばポリ塩化ビニルおよび／またはポリテトラフルオロエチレン、ポリエステル、ポリアクリロニトリル、スチレン−アクリロニトリル−コポリマー、アクリロニトリル−ブタジエン−スチレン−コポリマー、ポリアミド、例えばポリアミド６および／またはポリアミド６，６、ポリウレタンおよびこれらの混合物から選択されている少なくとも１種のポリマー材料を含む。
【００２５】
本発明によれば、表面特性の変性のために、ウレタン基および／または尿素基およびアニオン性基を有する少なくとも１種のポリマーが使用される。
【００２６】
ａ）少なくとも１種のポリイソシアネート
ｂ）イソシアネート基に対する少なくとも１個の反応性基と、付加的に少なくとも１個の、アニオン性基またはアニオン性基へ移行可能な基とを有する、少なくとも１種の化合物
および場合により、イソシアネート基に対する少なくとも１個の反応性基を有する、ｂ）とは異なる他の少なくとも１種の化合物
から得られるポリマーは好ましい。この場合、ポリマーは常にアニオン性（負の電荷を有する）基の含分を含有する。電荷を有するアニオン性基は、成分ｂ）の化合物の、および／またはポリマーの、アニオン性基へ移行可能な（電荷を有していない）基から、脱プロトン化により製造され得る。その後、ポリマー中には、予めアニオン性基へ移行可能な基の少なくとも一部が、少なくとも１種の中和（脱プロトン化）剤とそれとの反応生成物の形で存在する。
【００２７】
ポリイソシアネートａ）は有利に、２〜５個のイソシアネート基を有する化合物、２〜５個のイソシアネート基の平均数を有するイソシアネートプレポリマー、遊離ＮＣＯ−基を有するジイソシアネートおよびポリイソシアネートのオリゴマー、例えばイソシアヌレート基、ビウレット基および／またはアロファネート基を有する化合物、およびこれらの混合物から選択されている。さらに、遊離イソシアネート基に対して付加的に、または遊離イソシアネート基の代わりに、イソシアネート基を遊離させるかまたは例えばイソシアネート基と反応する官能基を有する化合物は適当である。これには、例えばキャップされたイソシアネート基およびウレトジオン基を有する化合物が含まれる。イソシアネート基を有する化合物は、殊に単純なトリイソシアナトイソシアヌレート、即ちジイソシアネートの環式３量体であるか、または１個以上のイソシアヌレート環を有するこれらの高級同族体との混合物である。ビウレット基を有する化合物は、例えばジイソシアネート３分子を水分子１個に付加することにより得ることができる。キャップされたイソシアネート基はブロック化剤との反応の際に生じ、この場合このブロック化剤は、ブロック化イソシアネート基を少なくともいわゆる脱ブロック化温度に相応する温度に加熱する際に、イソシアネート基を再度遊離させる。イソシアネート基をブロック化（キャップまたは保護）する化合物は、通常当業者に公知である。これには例えばフェノール、カプロラクタム、イミダゾール、ピラゾール、ピラゾリン、１，２，４−トリアゾール、ジケトピペラジン、マロン酸エステルおよびオキシムが含まれる。
【００２８】
好ましくは、成分ａ）として脂肪族、脂環式および芳香族ジイソシアネートが使用される。適当な脂肪族ジイソシアネートは、有利に４〜１２個の炭素原子を有する炭化水素基を有する。適当な脂環式および芳香族ジイソシアネートは、有利に６〜１５個の炭素原子を有する脂環式または芳香族炭化水素基か、または７〜１５個の炭素原子を有する芳香族炭化水素基を有する。適当なジイソシアネートは、例えばテトラメチレンジイソシアネート、ヘキサメチレンジイソシアネート、２，３，３−トリメチルヘキサメチレンジイソシアネート、ドデカメチレンジイソシアネート、１，４−シクロヘキシレンジイソシアネート、イソホロンジイソシアネート、ジシクロヘキシルメタンジイソシアネート、２，２−ビス−（４−イソシアナトシクロヘキシル）プロパン、１，４−フェニレンジイソシアネート、２，４−トルイレンジイソシアネートおよび２，６−トルイレンジイソシアネートおよびその異性体混合物（例えば２，４−異性体８０％および２，６−異性体２０％）、１，５−ナフチレンジイソシアネート、２，４−ジフェニルメタンジイソシアネートおよび４，４’−ジフェニルメタンジイソシアネート、ｏ−キシリレンジイソシアネートおよびｍ−キシリレンジイソシアネート、テトラメチルキシリレンジイソシアネート、ビス−（４−イソシアナトシクロヘキシル）メタンの異性体、例えばトランス／トランス−異性体、シス／シス−異性体およびシス／トランス−異性体、並びにこれらの混合物である。好ましく使用されるジイソシアネート混合物は、トルイレンジイソシアネートと、ジフェニルメタンジイソシアネートとの異性体混合物、殊に２，４−異性体約８０％および２，６−異性体約２０％からなるトルイレンジイソシアネート異性体混合物である。さらに、少なくとも１種の芳香族ジイソシアネートと、少なくとも１種の脂肪族ジイソシアネートおよび／または脂環式ジイソシアネートを含む混合物は好ましい。この場合、脂肪族ジイソシアネートおよび／または脂環式ジイソシアネート対芳香族ジイソシアネートの混合比は、有利に約４：１〜１：４の範囲内である。２，４−トルイレンジイソシアネートおよび／または２，６−トルイレンジイソシアネート、並びにヘキサメチレンジイソシアネートおよび／またはイソホロンジイソシアネートを含む混合物は殊に好ましい。適当なトリイソシアネートは、例えばトリフェニルメタン−４，４’，４’’−トリイソシアネートである。さらに、上記ジイソシアネートをポリ官能性ヒドロキシル基またはアミン基を含有する化合物に付加することにより得られるイソシアネートプレポリマーおよびポリイソシアネートは適当である。これには、例えば３モルのジイソシアネート、例えばヘキサメチレンジイソシアネート、イソホロンジイソシアネート等の、３価アルコール、例えばトリメチロールプロパンへの、通常最高で４００ｇ／モルの分子量を有する低分子付加物が含まれる。好ましくは、ヘキサメチレンジイソシアネート、イソホロンジイソシアネートおよびこれらの混合物が使用される。
【００２９】
ヒドロキシル基、１級アミノ基および２級アミノ基およびチオール基から選択された成分ｂ）の化合物の、イソシアネート基に対する反応性基は好ましい。これらの基に応じて、ウレタン基、尿素基および／またはチオカルバメート基を有するポリマーが生じる。
【００３０】
アニオン性基またはアニオン性基へ移行可能な基は、有利にカルボン酸基、ホスホン酸基、リン酸基および／またはスルホン酸基、および少なくとも１種の中和剤とそれとの反応生成物である。ヒドロキシアルキルカルボン酸およびジヒドロキシアルキルカルボン酸は好ましく、その際、アルキル基は有利に１〜１０個の炭素原子を有する。適当なヒドロキシカルボン酸は、例えばヒドロキシ酢酸（グリコール酸）、ヒドロキシプロピオン酸（乳酸）、ヒドロキシコハク酸（リンゴ酸）およびその塩である。好ましいジヒドロキシアルキルカルボン酸は、式
【００３１】
【化１】
2004528422.tif 000002
［式中、Ｒはヒドロキシメチル、水素またはＣ１〜Ｃ２０−アルキルを表す］の２，２−ジ（ヒドロキシメチル）アルキルカルボン酸である。これには、例えば２，２−ジ（ヒドロキシメチル）酢酸、２，２，２−トリ（ヒドロキシメチル）酢酸、２，２−ジ（ヒドロキシメチル）プロピオン酸（ＤＭＰＡ）、２，２−ジ（ヒドロキシメチル）酪酸、２，２−ジ（ヒドロキシメチル）ペンタン酸等が含まれる。有利に、２，２−ジ（ヒドロキシメチル）プロピオン酸（ジメチロールプロピオン酸、ＤＭＰＡ）が使用される。
【００３２】
少なくとも１個のスルホン酸基またはスルホネートを極性官能基として有する適当な化合物ｂ）は、例えば付加的に少なくとも１個のスルホン酸基または金属スルホネート基を有するジカルボン酸と、脂肪族、脂環式または芳香族ジオールとのジエステルジオールまたはポリエステルジオールである。この場合、ジカルボン酸として例えばスルホコハク酸、４−スルホフタル酸、５−フルホイソフタル酸、スルホテレフタル酸、４−スルホナフタリン−２，７−ジカルボン酸、５−（４−スルホフェノキシ）テレフテル酸または相応する金属スルホネートが使用されてよい。少なくとも１個のスルホン酸基またはスルホネート基を有する他の適当な化合物ｂ）は、相応して置換された直鎖または分枝鎖状の、脂肪族、脂環式または芳香族ジオールである。これには、例えば２−スルホ−１，４−ブタンジオール、２，５−ジメチル−３−スルホ−２，５−ヘキサンジオールおよびそのナトリウム塩およカリウム塩が含まれる。
【００３３】
式
【００３４】
【化２】
2004528422.tif 000003
［式中、Ｒはその都度Ｃ２〜Ｃ１８−アルキレン基を表し、ＭｅはＮａまたはＫを表す］の化合物ｂ）も使用可能である。
【００３５】
成分ｂ）として、式
Ｈ２Ｎ（ＣＨ２）ｎ−ＮＨ−（ＣＨ２）ｍ−ＣＯＯ−Ｍ＋
Ｈ２Ｎ（ＣＨ２）ｎ−ＮＨ−（ＣＨ２）ｍ−ＳＯ３−Ｍ＋
［式中、ｍおよびｎは互いに無関係に１〜８、殊に１〜６の整数を表し、Ｍは水素、Ｌｉ、Ｎａ、Ｋまたはアンモニウムを表す］の化合物も使用可能である。好ましくは、上記化合物においてｍおよびｎは２を表す。
【００３６】
少なくとも１個のチオール基を有する適当な化合物ｂ）は、少なくとも１個のヒドロキシル基を有する上記化合物ｂ）から、１個または可能であれば数個または全てのＯＨ−基をＳＨ基で（形式的に）置換することにより誘導される化合物である。
【００３７】
イソシアネート基に対して反応性である少なくとも１個の１級および／または２級アミノ基を有する適当な化合物ｂ）は、例えばアミノカルボン酸、例えばリジン、アラニン、バリン等、アミノスルホン酸等である。
【００３８】
適当な化合物ｂ）はさらに、ドイツ連邦共和国特許出願公開第２０３４４７９号明細書に記載されている、α，β−不飽和カルボン酸上に２個の２級アミノ基を有する脂肪族ジアミンの付加物である。この場合、主にＮ−アミノアルキル−アミノアルカンカルボン酸、例えばＮ−（２−アミノエチル）−２−アミノエタンカルボン酸が得られる。この場合、アルカンジイル単位は有利に２〜６個の炭素原子を有する。この場合、ドイツ連邦共和国特許出願公開第２０３４４７９号明細書は参考のために挙げられたものである。
【００３９】
イソシアネート基に対する反応性基を１個のみ有する化合物ｂ）を使用する場合、使用量は有利に、少なくとも１０００ｇ／モルの分子量を有するポリマーが得られるように選択される。
【００４０】
イソシアネート基に対する１個の反応性基を有する適当な化合物ｂ）は、上記モノヒドロキシカルボン酸およびモノチオ酸およびモノアミノ酸である。
【００４１】
アニオン性基へ移行可能な基を有する化合物ｂ）を使用する場合、アニオン性基への部分的または完全な移行は、イソシアネートポリ付加の前、間または後に行われてよい。アニオン性基は有利にアルカリ金属塩またはアンモニウム塩の形で存在する。適当な中和剤は、アルカリ金属塩基、例えば苛性ソーダ、カリ溶液、ソーダ、炭酸水素ナトリウム、炭酸カリウムまたは炭酸水素カリウム、並びにアンモニアおよびアミンである。適当なアミンは、例えばＣ１〜Ｃ６−アルキルアミン、例えばｎ−プロピルアミンおよびｎ−ブチルアミン、ジアルキルアミン、トリアルキルアミン、例えばジエチルプロピルアミン、ジプロピルメチルアミンおよびトリエチルアミン等である。
【００４２】
本発明により使用されたポリマーは、成分ａ）およびｂ）に付加的に、他の成分、例えばポリウレタンまたはポリ尿素の製造の際に慣用である成分を組み込んで含有してもよい。これには、イソシアネート基に対する少なくとも２個の反応性基を有する、成分ｂ）とは異なる化合物が含まれ、この化合物は例えば通常鎖延長剤として使用される。
【００４３】
ポリマーの付加的な成分は、好ましくはジオール、ジアミン、アミノアルコールおよびこれらの混合物である。これらの化合物の分子量は、有利に約５６〜５００の範囲内である。
【００４４】
好ましくは、付加的な成分としてジオールが使用される。使用可能なジオールは、例えばエチレングリコール、プロピレングリコール、ブチレングリコール、ネオペンチルグリコール、シクロヘキサンジメチロール、ジエチレングリコール、トリエチレングリコール、テトラエチレングリコール、ペンタエチレングリコールまたはヘキサエチレングリコールおよびこれらの混合物である。
【００４５】
適当な付加的なアミノアルコールは、例えば２−アミノエタノール、２−（Ｎ−メチルアミノ）エタノール、３−アミノプロパノール、４−アミノブタノール、１−エチルアミノブタン−２−オール、２−アミノ−２−メチル−１−プロパノール、４−メチル−４−アミノペンタン−２−オール等である。
【００４６】
適当な付加的なジアミンは、例えばエチレンジアミン、プロピレンジアミン、１，４−ジアミノブタン、１，５−ジアミノペンタンおよび１，６−ジアミノヘキサンである。
【００４７】
また、適当なジアミンは、式  Ｒａ−ＮＨ−（ＣＨ２）２−３−ＮＨ２［式中、ＲａはＣ８〜Ｃ２２−アルキルまたはＣ８〜Ｃ２２−アルケニルを表し、その際、アルケニル基は隣位にない２重結合を１、２、または３個有してよい］のジアミンである。このジアミンの分子量は、有利に約１６０〜４００の範囲内である。
【００４８】
さらに、通常鎖延長剤として使用される適当なジアミンは、例えばヘキサメチレンジアミン、ピペラジン、１，２−ジアミノシクロヘキサン、１，３−ジアミノシクロヘキサン、１，４−ジアミノシクロヘキサン、ネオペンタンジアミン、４，４’−ジアミノジシクロヘキシルメタン等である。
【００４９】
上記の付加的成分は、単独で使用されてもよいし混合物として使用されてもよい。有利に、鎖延長剤は使用されない。
【００５０】
本発明により使用されたポリマーは、イソシアネート基に対する１個の反応性基を有する少なくとも１種の他の化合物（停止剤）を付加的に組み込んで含有する。この基は、有利にヒドロキシル基または１級もしくは２級アミノ基である。イソシアネート基に対する反応性基を１個有する適当な化合物は、例えば１官能性アルコール、例えばメタノール、エタノール、ｎ−プロパノール、イソプロパノール等である。１級もしくは２級アミノ基を有するアミン、例えばメチルアミン、エチルアミン、ｎ−プロピルアミン、イソプロピルアミン、ジメチルアミン、ジエチルアミン、ジ−ｎ−プロピルアミン、ジイソプロピルアミン等も適当である。イソシアネート基に対する１個の反応性基と、少なくとも１個の３級アミノ基および／またはアンモニウム基とを有する停止剤も適当である。このための例は、例えばＮ，Ｎ−ジアルキルアミノアルコールまたはＮ，Ｎ−ジアルキルアミンである。
【００５１】
好ましくは、約１０００〜５００００、好ましくは２０００〜２００００の範囲内の数平均分子量を有するポリマーが使用される。
【００５２】
好ましくは、ポリマーは０．１〜５モル／ｋｇ、好ましくは０．５〜３モル／ｋｇ、殊に１〜３モル／ｋｇのアニオン性基の含量を有する。この場合、場合によりポリマー中に存在する、アニオン性基へ移行可能な基は考慮されていない。
【００５３】
好ましくは、ウレタン基および／または尿素基の含量は、少なくとも２．５モル／ｋｇ、殊に好ましくは少なくとも３モル／ｋｇ、殊に少なくとも４モル／ｋｇである。どちらかと言えばウレタン基および／または尿素基の最大含量は決定的ではなく、例えば１０モル／ｋｇ、好ましくは８モル／ｋｇである。
【００５４】
本発明のもう１つの対象は、
ａ）少なくとも１種のポリイソシアネート
ｂ）イソシアネート基に対する少なくとも１個の反応性基と、少なくとも１個の、アニオン性基またはアニオン性基へ移行可能な基とを有する、少なくとも１種の化合物
および場合により、イソシアネート基に対する少なくとも１個の反応性基を有する、ｂ）とは異なる他の少なくとも１種の化合物から得られるポリマーであり、その際、成分ｂ）は、少なくとも１個のアニオン性基を有する少なくとも１種の化合物を有するか、またはポリマー中に、アニオン性基へと移行可能な基の少なくとも一部が、少なくとも１種の中和剤とそれとの反応生成物の形で存在し、その際、ポリマーのウレタン基および／または尿素基の含量は、少なくとも２モル／ポリマーｋｇである。
【００５５】
好ましい成分ａ）およびｂ）に関して、分子量、ウレタン基および／または尿素基の含量および本発明によるポリマーのアニオン性基の含量は、本発明により使用されたポリマーに対する実施例において、参考として挙げられる。
【００５６】
成分ａ）およびｂ）の化合物のみから合成されたポリマーは好ましい。
【００５７】
本発明により使用されたポリマーおよび本発明によるポリマーの製造は、少なくとも１種のポリイソシアネートａ）と、成分ｂ）の少なくとも１種の化合物と、場合により付加的に、イソシアネート基に対する反応性基を有する化合物との反応により行われる。この場合、成分ａ）のＮＣＯ当量対成分ｂ）の活性水素原子の当量および場合による付加的な化合物の比は、一般に約０．６：１〜１．４：１、好ましくは０．９：１〜１．１：１、殊に０．９：１〜１：１の範囲内である。反応は溶剤不含でも行われてもよいし、適当な不活性の溶剤または溶剤混合物中でも行われてもよい。水と境界なく混合可能である溶剤は好ましい。さらに、標準圧力で約４０〜１００℃の範囲内の沸点を有する溶剤は好ましい。非プロトン性極性溶剤、例えばテトラヒドロフラン、酢酸エチルエステル、Ｎ−メチルピロリドン、ジメチルホルムアルデヒド、ジメチルアセトアミドおよび殊にケトン、例えばアセトンおよびメチルエチルケトンは適当である。所望の場合には、反応は不活性ガス雰囲気下で、例えば窒素下で行われてよい。さらに、反応は有利に大気圧で、または高められた圧力下で、殊に反応条件下における反応物質の自己圧力下で行われる。反応温度は有利に約２０〜１８０℃、殊に５０〜１５０℃の範囲内である。成分ｂ）として、および場合により付加的な成分として、主にイソシアネート基に対する反応性基として１級および／または２級アミノ基を有する化合物が使用される場合、反応は所望の場合には、活性水素原子を有してよい溶剤または溶剤混合物中で行われてよい。上記の他に、好ましいアルコール、例えばメタノールおよびエタノール、アルコールと水からなる混合物、ケトンと水からなる混合物、並びにアルコールと上記ケトンからなる混合物が使用される。得られたポリマーがなお遊離イソシアネート基を有する場合、この遊離イソシアネート基は最終的に不活性化されてよい。反応時間は少なくとも数分〜数時間の範囲内であってよい。反応は通常の触媒、例えばジブチル錫ジラウレート、錫（ＩＩ）オクトエートまたはジアザビシクロ［２．２．２］オクタンの存在で実施されてよい。適当な重合装置は当業者に公知である。これには、例えば所望の場合には反応熱の導出のための装置が備えられている撹拌容器が含まれる。ポリマーの製造の際に有機溶剤が使用される場合、この有機溶剤は引き続き、当業者に公知の通常の方法により、例えば低下された圧力における蒸留により除去されてよい。溶剤を分離する前に、ポリマーに付加的に水を添加してもよい。難沸騰性溶剤は、所望の場合溶液中に残留してもよいが、しかしながらその際、その含分はポリマーの質量に対して有利に１０質量％以下であるべきである。
【００５８】
ポリマーは、表面活性物質、例えばアニオン性界面活性剤、非イオン性界面活性剤またはカチオン性界面活性剤、または湿潤剤と混合して、または組み合わせて使用されてよい。ポリマーは他のポリマーと混合して使用されてもよく、その際、それにより場合によってなお表面変性作用の強化が達成され得る。
【００５９】
ウレタン基および／または尿素基およびアニオン性基を有する、本発明によるポリマーおよび本発明により使用されたポリマーは、有利な方法で、粒子状、直線状、平面状または３次元の造形物の表面特性を変性させるのに適当である。“表面特性の変性”という定義は、本発明の範囲内で幅広く解釈される。これにはとりわけ親水化が含まれ、この親水化とは、通常、水または水性液体を用いた湿潤可能性の改善と解釈される。改善された湿潤可能性は、通常、一般に圧力下においても示される、より迅速なおよび／またはより多くの液体吸収性および／または改善された液体保持と関連している。しかしながら本発明によれば、“表面の変性”には、例えば衛生用品における、付着作用の改善、改善された静電防止作用、沈着防止作用(Antibeschlagwirkung)、改善された装着特性および／または改善された手触りが含まれる。
【００６０】
本発明による造形物は、一般に有利に、水または水性液体が非変性状態にあり本質的に疎水性である材料と接触する全ての使用分野のために適当である。これには、殊にそれ自体は疎水性である材料における、水の急速な吸収および／または迅速な移動が含まれる。さらに、本発明による造形物は一般に、表面の変性によって、親水性の意味において改善された付着特性、改善された静電防止特性、改善された沈着防止特性、改善された手触りおよび／または改善された着用時の快適性が達成され得るところにおいて有利に使用可能である。
【００６１】
本発明による造形物は、有利に合成繊維、織物、ニット、フリース布地、フェルト、テキスタイル関連布地、例えば絨毯、貼り合わされたおよび裏貼りされたテキスタイル等に、またはこれらのものとして適当である。さらに本発明による造形物は、有利におむつ、衛生用パッド、清浄化用布地および拭き取り用布地、洗浄用布地およびナプキン、農業用シートおよび／または地盤用シートに、並びにフィルターへの適用に適当である。
【００６２】
本発明によるポリマーおよび本発明により使用されたポリマーは、上記材料のための、殊に例えばポリエチレン、ポリプロピレン、互いのモノオレフィンからなるかまたは少なくとも１種の他のラジカル重合可能なモノマーとのコポリマー、ポリエステル、ポリアクリロニトリルおよびポリアミドからなる合成繊維のための親水化剤として適当である。さらにポリマーは、例えばポリエチレン、ポリプロピレン、ポリ塩化ビニル、ポリテトラフルオロエチレンおよびポリエステルからなるフィルムおよび箔の印刷可能性および接着可能性を改善するのに適当である。
【００６３】
さらに、フィルムおよび箔の静電防止特性は、ポリマーの使用により改善可能である。
【００６４】
ポリマーの使用は、成形体の場合、同様に表面特性の改善を導き、従って成形体はより良好に印刷可能または接着可能であり、より良好な静電防止特性を有する。典型的な成形体は、例えばポリエチレン、ポリプロピレン、ポリスチレン、ポリ塩化ビニル、ポリテトラフルオロエチレン、ポリエステル、ポリアクリロニトリル、スチレン−アクリロニトリル−コポリマー（ＳＡＮ）、アクリロニトリル−ブタジエン−スチレン−コポリマー（ＡＢＳ）、ポリアミド、例えばポリアミド６またはポリアミド６／６、ポリウレタンおよび／または上記プラスチックの混合物から合成されている。
【００６５】
さらに、ウレタン基および／または尿素基およびアニオン性基を有するポリマーの使用は、疎水性で非伝導性の材料、殊に上記プラスチックの表面導電性の改善を導き、それによりその静電防止特性を改善する。さらに、プラスチック箔の沈着傾向(Beschlagsneigung)を低下させるポリマーは適当である。
【００６６】
さらに、公知の親水化剤に対する本発明による材料の利点は、水の表面張力の言及すべき低下を招かないという点である。
【００６７】
ポリマーを用いた、本発明による粒子状、直線状、平面状または３次元の造形物の仕上げ加工は、例えば上記造形物を公知技術水準の親水化剤を用いて親水化するために通常適用する方法により行われてよい。これに関しては通常、造形物は、希釈された、有利にポリマー水溶液を用いて、造形物のための通常の方法で、例えば通常テキスタイル織物または箔の仕上げ加工の際に使用される、洗浄、浸漬、噴霧、パジング等の方法により処理される。溶液のポリマー含量は、溶液の質量に対して通常少なくとも０．０１〜２０質量％、有利に０．１〜１０質量％の範囲内である。有利に、処理のためにポリマーの水溶液が使用される。親水化のために必要とされる量のポリマーは表面から吸収され、乾燥後にその上に付着して残存する。この場合、有効な親水化を達成するために必要とされる量は自動的に調節され、この量は極めて僅かである。平滑な表面を有する造形物、例えば箔および同様の造形物の場合、すでに０．１ｍｇ／ｍ２のポリマーで十分である。
【００６８】
本発明による表面の親水化法の別の実施態様において、ポリマーは、それから造形物が構成される原料にも添加され、引き続きこれから造形物が製造されてよい。例えば、熱可塑性プラスチックの仕上げ加工の際、ポリマーは固体としてプラスチック材料に配合されてよい。このように仕上げ加工されたプラスチック材料は、その後通常の方法により、例えば押し出しにより箔へ、または溶融紡糸法(Schmelzspinnverfahren)により繊維材料へとさらに加工される。
【００６９】
本発明によるポリマーおよび本発明により使用されたポリマーの容易な適用可能性により、多くの適用分野において、例えば、おむつ、衛生用パッド、テキスタイル、農業用シートまたは地盤用シートまたはフィルター用パッドに使用されるフリース布地のための親水化剤として使用することが可能となる。ポリマーで仕上げ加工されたプラスチック繊維は、このプラスチック繊維の方でテキスタイルへと後加工されてよい。親水化により、通常、汗による水蒸気透過性および毛管輸送も改善され、かつ多くの疎水性汚染物種に対する汚染挙動も低下される。さらに、汚染の再剥離性もプラスの影響を受ける。さらに、ポリマーはプラスチック箔またはシリコンウェハのための静電防止仕上げ加工剤として使用されてよい。
【００７０】
粒子状、直線状、平面状または３次元の造形物の表面の親水性／疎水性を判定するための適当な方法は、それぞれの表面上の水の接触角の測定である（例えばRoempp, Chemielexikon, 9.版, 第372頁,”Benetzung”, Georg Thieme出版 (1995)参照）。この場合、水の接触角が９０°を上回っている場合は通常疎水性表面である。好ましくは、ウレタン基および／または尿素基およびアンモニウム基を有する少なくとも１種のポリマーの使用により、非変性疎水性表面に対して少なくとも１０°、好ましくは少なくとも３０°だけ接触角が低下する。
【００７１】
好ましいことに、本発明による造形物の場合、水溶液の界面張力および高められた移動傾向に関する、公知技術水準から公知であり欠点を有する結果は通常観察されない。
【００７２】
好ましいことに、本発明により使用されたポリマーおよびこのポリマーを用いて表面変性された造形物は、ポリマー溶融物との殊に良好な相容性が顕著である。従ってこの造形物は通常、ポリマー繊維原料の溶融物または成形体原料の溶融物への添加剤としても適当である。しかしながらポリマーは造形物を変性するための後処理剤として使用されてもよい。
【００７３】
本発明は、制限を加えることのない以下の例をもとにして詳説される。
【００７４】
例
Ｉ．測定方法
Ｉ．１  接触角測定
各支持体を、ポリマーの０．５質量％溶液を用いて撹拌しながら２１℃で３０分間処理する。試料を後処理の後すぐに乾燥させ、接触角を蒸留水を用いて室温で測定する。
【００７５】
Ｉ．２  親水性の測定
ポリプロピレンフリースに関して測定を行う。これに関して、フリースをポリマーの０．５質量％水溶液で処理し、引き続き乾燥させる。測定すべき支持体上に水滴を置く。水によるフリースの湿潤を、視覚的に評点１〜１０で判断する。この場合、０点は湿潤なしを意味し、１０点は液滴の迅速なにじみを意味する。
【００７６】
Ｉ．３  反射測定法による親和性の測定
ポリマーの０．０１質量％溶液をｐＨ７に調節する。シリコンウェハ上に塗布されたポリプロピレンフィルムに、室温でこの溶液を１分あたり０．７ｍｌの流動速度で垂直に流す。ポリマーの吸収により、ポリマー不含溶液に対する検出信号の変化が観察される。コンピュータにより支援されるビーム路のモデル化により、この変化から確証が得られる。
【００７７】
ＩＩ．  製造例
例１：イソホロンジイソシアネートと、エチレンジアミンおよびナトリウムアクリレートからなるミカエル付加物とからのポリ尿素
攪拌機、滴下漏斗、温度計および還流攪拌機が備えられている４つ口フラスコ中に、エチレンジアミンとナトリウムアクリレート（本質的に２−アミノエチル−２−アミノエタンカルボン酸のナトリウム塩からなる）とからなるミカエル付加物の４０％水溶液８２．０ｇ（０．２０モル）を、アセトン２００ｇと水２００ｇとからなる混合物中に溶解させた。これに、温度が上昇して３０℃を上回ることがないようにイソホロンジイソシアネート４４．４ｇ（０．２モル）を滴加した。反応混合物を５０℃で２時間撹拌し、引き続きアセトンを減圧下で留去した。固体の含量２３．０質量％、尿素基の計算上の含量５．１８モル／ｋｇおよびアニオン性基の含量２．５９モル／ｋｇを有するポリ尿素溶液が得られた。
【００７８】
例２：イソホロンジイソシアネートと、２−アミノエチル−２−アミノエタンスルホン酸のナトリウム塩とからのポリ尿素
ポリ尿素のための製造方法１と同様に、２−アミノエチル−２−アミノエタンスルホン酸のナトリウム塩８４．０ｇ（０．２モル）と、イソホロンジイソシアネート４４．４ｇ（０．２モル）とからポリ尿素を製造した。固体の含量２９．３質量％、尿素基の計算上の含量４．６３モル／ｋｇおよびアニオン性基の含量２．３１モル／ｋｇを有するポリ尿素溶液が得られた。
【００７９】
例３：イソホロンジイソシアネートとジメチロールプロピオン酸とからのポリウレタン
攪拌機、滴下漏斗、温度計および還流攪拌機が備えられている４つ口フラスコ中で、アセトン２１０ｇ中のジメチロールプロピオン酸６７．０ｇ（０．５０モル）を還流しながら加熱した。これに、イソホロンジイソシアネート１１１．１ｇ（０．５モル）を添加した。還流して２時間後にトリエチルアミン３７．５ｇ（０．３７５モル；ＤＭＰＡに対して７５モル％）を添加した。引き続き水３００ｇを添加し、アセトンを減圧下で留去した。固体の含量３８質量％、ウレタン基の計算上の含量４．６４モル／ｋｇおよびアニオン性基の含量１．７４モル／ｋｇを有するポリウレタン溶液が得られた。
【００８０】
ＩＩＩ．  応用技術例
ＩＩＩ．１  接触角の測定
接触角の測定を上記の通り行った。結果を以下の第１表に示す。
【００８１】
【表１】
2004528422.tif 000004
【００８２】
ＩＩＩ．２  親水性の測定
親水性の測定を上記の通り行った。結果を以下の第２表に示す。
【００８３】
【表２】
2004528422.tif 000005
【００８４】
ＩＩＩ．３  親和性の測定
親和性の測定を上記の通り行った。結果を以下の第３表に示す。
【００８５】
【表３】
2004528422.tif 000006
【００８６】
応用技術例は、本発明によるポリマーおよび本発明により使用されたポリマーを用いて、ポリプロピレン表面を効果的に親水化することが可能であることを示す。この場合、本発明による例のうち有効な起泡能力を示すものは存在しないのに対し、比較物質として使用された市販のアルコールエトキシレート、例えば公知技術水準から公知である通常の非イオン性界面活性剤は、強力ないし非常に強力な起泡能力を示す。さらに、ポリマーを使用した場合、水溶液の表面張力の有効な低下は観察されないのに対し、比較物質として使用されたアルコールエトキシレートや、例えば極めて一般的に公知技術水準から公知であり親水化剤として使用される界面活性剤も、表面張力を強力に低下させる。
【国際公開パンフレット】
2004528422.tif 000007
2004528422.tif 000008
2004528422.tif 000009
2004528422.tif 000010
2004528422.tif 000011
2004528422.tif 000012
2004528422.tif 000013
2004528422.tif 000014
2004528422.tif 000015
2004528422.tif 000016
2004528422.tif 000017
2004528422.tif 000018
2004528422.tif 000019
2004528422.tif 000020
2004528422.tif 000021
2004528422.tif 000022
2004528422.tif 000023
2004528422.tif 000024
2004528422.tif 000025
2004528422.tif 000026
2004528422.tif 000027
2004528422.tif 000028
2004528422.tif 000029
2004528422.tif 000030
【国際調査報告】
2004528422.tif 000031
2004528422.tif 000032
2004528422.tif 000033
2004528422.tif 000034
2004528422.tif 000035
2004528422.tif 000036